(57)【要約】【課題】  各種有色金属元素からなる不純物の含有量が低い高純度メタリン酸塩を提供すること。【解決手段】  本発明の高純度メタリン酸塩は、不純物の各有色金属元素濃度が５ｐｐｍ以下であることを特徴とする。メタリン酸塩はアルミニウム塩又はバリウム塩、カルシウム塩、マグネシウム塩、ストロンチウム塩である。アルミニウム塩の場合、アルミニウム化合物とリン酸とを加熱反応させて重リン酸アルミニウム反応液を製造する第一工程、予めメタリン酸アルミニウム粉末を敷いた焼成容器に、第一工程で得られた重リン酸アルミニウム反応液を加えて焼成する第二工程、及び第二工程で得られた焼成物を粉砕する第三工程を具備する製造方法によって好適に製造される。【選択図】    図１
2005325023.tif 000002
【特許請求の範囲】
【請求項１】
不純物の各有色金属元素濃度が５ｐｐｍ以下であることを特徴とする高純度メタリン酸塩。
【請求項２】
前記有色金属が、鉄、クロム、ニッケル、マンガン又は銅の少なくとも１種である請求項１記載の高純度メタリン酸塩。
【請求項３】
遊離リン酸の含有量が２重量％以下である請求項１又は２記載の高純度メタリン酸塩。
【請求項４】
強熱減量が２重量％以下である請求項１ないし３の何れかに記載の高純度メタリン酸塩。
【請求項５】
アルミニウム塩である請求項１ないし４の何れかに記載の高純度メタリン酸塩。
【請求項６】
バリウム塩である請求項１ないし４の何れかに記載の高純度メタリン酸塩。
【請求項７】
亜鉛塩である請求項１ないし４の何れかに記載の高純度メタリン酸塩。
【請求項８】
カルシウム塩である請求項１ないし４の何れかに記載の高純度メタリン酸塩。
【請求項９】
マグネシウム塩である請求項１ないし４の何れかに記載の高純度メタリン酸塩。
【請求項１０】
光学用レンズ製造用原料又はレーザー光線増幅用ガラス原料に使用される請求項１ないし９の何れかに記載の高純度メタリン酸塩。
【請求項１１】
請求項１記載の高純度メタリン酸塩の製造方法であって、
該メタリン酸塩を構成する金属の化合物とリン酸とを反応させて該金属のリン酸塩を製造する第一工程、及び
予め該メタリン酸塩粉末を敷いた焼成容器に、第一工程で得られたリン酸塩を加えて焼成する第二工程を具備することを特徴とする高純度メタリン酸塩の製造方法。
【請求項１２】
第二工程における焼成容器として、金属アルミニウム、アルミナ又はコージェライトからなる容器を使用する請求項１１記載の高純度メタリン酸塩の製造方法。
【請求項１３】
第二工程で得られた焼成物を粉砕する第三工程を更に具備する請求項１１又は１２記載の高純度メタリン酸塩の製造方法。
【請求項１４】
第三工程で得られた粉砕物を水洗浄後乾燥して遊離リン酸を除去する第四工程を更に具備する請求項１３記載の高純度メタリン酸塩の製造方法。
【請求項１５】
請求項５記載の高純度メタリン酸塩の製造方法であって、
アルミニウム化合物と無水リン酸とポリリン酸とを混合して得られた混合物を、予めメタリン酸アルミニウム粉末を敷いた焼成容器に入れて焼成することを特徴とする高純度メタリン酸塩の製造方法。
【請求項１６】
焼成容器として、金属アルミニウム又はアルミナからなる容器を使用する請求項１５記載の高純度メタリン酸塩の製造方法。
【請求項１７】
焼成物を水洗浄後乾燥して遊離リン酸を除去する請求項１５又は１６記載の高純度メタリン酸塩の製造方法。
【発明の詳細な説明】
【技術分野】
【０００１】
本発明は、高純度メタリン酸塩及びその製造方法に関する。
【背景技術】
【０００２】
現在、電子材料分野では環境問題が深刻になっている中、鉛フリー化が求められている。ガラス業界においても同様に鉛フリー化が進んでおり、鉛ガラスに代わる高屈折レンズや低融点ガラスの開発が進んでいる。これらの高屈折レンズは有色金属、特に鉄の混入を嫌っている。高屈折レンズの原料として有望な材料として、リン酸塩系ガラス、ビスマス系ガラス、ホウケイ酸系ガラスなどが注目されている。中でもリン酸塩系ガラスの原料に関しては、単位重量あたりのリン含有量が高いことから、メタリン酸塩が有効であると考えられている。
【０００３】
リン酸塩系ガラスの原料として用いられるメタリン酸塩としては、メタリン酸アルミニウムやメタリン酸バリウム等が代表的なものである。これらのメタリン酸塩のうち、メタリン酸アルミニウムは、水酸化アルミニウムと二塩基性アンモニウムホスフェートの混合スラリーを６３０℃で１時間加熱することで得られることが知られている（例えば、特許文献１参照）。また、最近、リン酸塩とアルミニウム塩とリン酸アルミニウム化合物とを原料としてメタリン酸アルミニウムを製造するに際し、該原料にメタリン酸アルミニウム粉末を混合し、焼成反応させてメタリン酸アルミニウムを製造することが提案されている（例えば、特許文献２参照）。更に、水酸化アルミニウムとリン酸とを反応させて重リン酸アルミニウムの反応液を生成し、該反応液をスプレードライヤーを用いて７００〜７５０℃の温度で加熱してメタリン酸アルミニウムを製造する方法も知られている（例えば、非特許文献１参照）。
【０００４】
メタリン酸アルミニウムとは別に、メタリン酸塩の一種であるメタリン酸亜鉛は、リン酸塩系ガラスの原料としての用途以外に、抗菌剤としても用いられている。メタリン酸亜鉛は、例えば酸化亜鉛とリン酸とを６００℃で４時間加熱することで得られることが知られている（例えば特許文献３参照）。
【０００５】
【特許文献１】特開昭５７−１１８００７号公報
【特許文献２】特開２００３−６３８１１号公報
【特許文献３】特開平８−１６５２１３号公報
【非特許文献１】Khicmicheskaya Promyshlennost(Moscow, Russian Federation) 1982, 10, 595-7
【発明の開示】
【発明が解決しようとする課題】
【０００６】
しかしながら、特許文献１に記載の製造方法では、焼成時にアンモニアが生成してしまい廃ガス処理等の設備が必要となる。また、不純物含有量を低減させることができない。
【０００７】
特許文献２の記載によれば、高純度メタリン酸アルミニウムが得られるとされているが、固結防止のために用いられている好ましい反応では極力水分を少なくした固相反応を利用しているため、反応が完結しにくく、モル比（Ｐ2Ｏ5／Ａｌ2Ｏ3）のコントロールが難しいという欠点がある。また、不純物含有量に関し、具体的な記載がなされていない。
【０００８】
非特許文献１に記載の方法では、スプレードライヤーを使用することに起因して、スプレーノズル等に由来するコンタミネーションが避けられない。
【０００９】
特許文献３には、メタリン酸亜鉛の製造方法が簡単に記載されているのみであり、詳細な製造方法や不純物に関しての記載は何らなされていない。
【００１０】
従って本発明の目的は、前述した従来技術が有する種々の欠点を解消し得る高純度メタリン酸塩及びその製造方法を提供することにある。
【課題を解決するための手段】
【００１１】
本発明は、不純物の各有色金属元素濃度が５ｐｐｍ以下であることを特徴とする高純度メタリン酸塩を提供することにより前記目的を達成したものである。
【００１２】
また本発明は、前記メタリン酸塩の好ましい製造方法として、
該メタリン酸塩を構成する金属の化合物とリン酸とを反応させて該金属のリン酸塩を製造する第一工程、及び
予め該メタリン酸塩粉末を敷いた焼成容器に、第一工程で得られたリン酸塩を加えて焼成する第二工程を具備することを特徴とする高純度メタリン酸塩の製造方法を提供するものである。
【００１３】
更に本発明は、前記メタリン酸塩がアルミニウム塩である場合の好ましい製造方法として、
アルミニウム化合物と無水リン酸とポリリン酸とを混合して得られた混合物を、予めメタリン酸アルミニウム粉末を敷いた焼成容器に入れて焼成することを特徴とする高純度メタリン酸塩の製造方法を提供するものである。
【発明の効果】
【００１４】
本発明の高純度メタリン酸塩は、各種有色金属元素からなる不純物の含有量が低いものである。従って本発明の高純度メタリン酸塩は、デジタルビデオやデジタルカメラ等の光学レンズ及びデジタルビデオディスクプレーヤーの短波長レーザー用高透過ガラスの製造用原料、増幅用ファイバの製造用原料、二次電池用電解質原料として特に好適に使用される。
【発明を実施するための最良の形態】
【００１５】
以下、本発明をその好ましい実施形態に基づき説明する。なお、特に断らない限り、以下の説明において「％」及び「ｐｐｍ」はそれぞれ重量基準である。本発明のメタリン酸塩は、不純物として含有する各有色金属元素濃度が５ｐｐｍ以下、好ましくは３ｐｐｍ以下のものである。有色金属元素としては、鉄、クロム、ニッケル、マンガン又は銅の少なくとも１種が含まれる。これらの有色金属元素が５ｐｐｍ超の濃度で含まれているメタリン酸塩を、例えば光学レンズ製造用原料として使用すると、得られる光学レンズの着色の程度が急激に高くなってしまう。特に、同濃度で比較した場合、鉄は、他の有色金属元素よりも着色の程度が高くなることから、鉄の濃度を低減させることが有効である。この観点から、特に鉄の濃度に関しては、５ｐｐｍ以下、とりわけ３ｐｐｍ以下であることが好ましい。
【００１６】
本発明のメタリン酸塩における各有色金属元素の含有量は、メタリン酸塩を水酸化ナトリウム水溶液に加熱溶解させて測定試料を調製し、該測定試料を用いてＩＣＰ発光分光法によって測定する。
【００１７】
本発明のメタリン酸塩としては、アルミニウム塩、バリウム塩、亜鉛塩、カルシウム塩、マグネシウム塩、ストロンチウム塩などが挙げられる。どのような塩を用いるかは、メタリン酸塩の具体的な用途に応じて適宜決定される。これらメタリン酸塩の同定はＸＲＤを用いて行うことができる。
【００１８】
本発明のメタリン酸塩は、その遊離リン酸（Ｐ2Ｏ5）の含有量が好ましくは２％以下であり、更に好ましくは１％以下、一層好ましくは０．３％以下である。遊離リン酸が２％超であると、吸湿性が高くなり、メタリン酸塩中の水分が増加するために、本発明のメタリン酸塩を光学レンズ製造用原料として用いたときに、ハンドリングが悪くなる又はガラスの屈折率が変動する等問題が生じる場合がある。ここでいう遊離リン酸の含有量は、水洗浄時に溶解してくるリン酸のことであり、Ｐ2Ｏ5で換算されたものである。
【００１９】
本発明のメタリン酸塩はその純度が９６％以上、特に９７％以上であることが好ましい。純度が９６％未満であると、本発明のメタリン酸塩を光学レンズ製造用原料として用いたときに、遊離リン酸の場合と同様にハンドリングが悪くなる又はガラスの屈折率が変動する等問題が生じる場合がある。ここでいう純度とは、メタリン酸塩としてではなく、Ｐ2Ｏ5の含有量（重量％）と、メタリン酸塩を構成する金属の酸化物（以下、単に金属酸化物という）の含有量（重量％）とを別々に求めたものの合計である。
【００２０】
メタリン酸塩におけるＰ2Ｏ5と金属酸化物とのモル比（Ｐ2Ｏ5／金属酸化物）は、メタリン酸アルミニウムの場合、Ｐ2Ｏ5／Ａｌ2Ｏ3＝２．４〜３．２、特に２．７〜３．１、とわわけ３〜３．０５であることが好ましい。またメタリン酸バリウムの場合、Ｐ2Ｏ5／ＢａＯ＝０．８５〜１．１、特に０．９〜１であることが好ましい。モル比がこの範囲内であれば、遊離リン酸の増加を抑えることが容易である。
【００２１】
メタリン酸塩におけるＰ2Ｏ5の含有量は、バナジン酸アンモニウムとモリブデン酸アンモニウムとの混合による比色法で求めることができる。一方、メタリン酸塩における金属酸化物（例えばＡｌ2Ｏ3やＢａＯ等）の含有量は、ＩＣＰ発光分光法により求めることができる。これらの測定方法は、後述する実施例において更に詳述する。
【００２２】
本発明のメタリン酸塩は、強熱減量が２％以下、特に１％以下であることが好ましい。これによって、本発明のメタリン酸塩を光学レンズ製造用原料として用いたときに、遊離リン酸や純度と同様にハンドリングの悪さや又はガラスの屈折率の変動等の問題が効果的に防止される。
【００２３】
次に、本発明のメタリン酸塩の好ましい製造方法について説明する。本製造方法は、メタリン酸塩を構成する金属の化合物とリン酸とを反応させて該金属のリン酸塩を製造する第一工程と、予め該メタリン酸塩粉末を敷いた焼成容器に、第一工程で得られたリン酸塩を加えて焼成する第二工程を具備する。本製造方法における上記のリン酸塩とは、Ｍ（Ｈ2ＰＯ4）n（式中、Ｍは金属を表し、ｎはＭの価数を表す）で表される重リン酸塩を意味する。本製造方法をメタリン酸塩の一種であるメタリン酸アルミニウムの製造方法を例にとり説明する。
【００２４】
（１）第一工程
第一工程においては、メタリン酸塩を構成する金属の化合物とリン酸とを反応させる。「メタリン酸塩を構成する金属の化合物」とは、メタリン酸塩が例えばアルミニウム塩である場合には、アルミニウム化合物をいう。用いられるアルミニウム化合物としては、例えば水酸化アルミニウムや、α−アルミナ、β−アルミナ及びγ−アルミナ等の酸化アルミニウムが好適に用いられる。特に水酸化アルミニウムを用いることが、高純度品が工業的に容易に入手することができる点から好ましい。なお、酸化アルミニウムを用いる場合は、酸化アルミニウム及びリン酸に加えて適量の水を添加することが好ましい。この理由は、反応系内で重リン酸アルミニウムが固結してしまい、液体として取り出しにくくなるからである。一方、リン酸は特に限定されないが、純度８５％以上の高純度のものが好ましく、特に電子材料用のものが好ましい。そのようなリン酸は例えば日本化学工業から入手することができる。両者の混合は室温で行うことができる。
【００２５】
本工程での反応は、アルミニウム化合物として水酸化アルミニウム又は酸化アルミニウムを用いる場合には、以下の式で示される。この式から明らかなように、反応によってアルミニウムのリン酸塩（重リン酸アルミニウム）が得られる。
Ａｌ（ＯＨ）3＋３Ｈ3ＰＯ4→Ａｌ（Ｈ2ＰＯ4）3＋３Ｈ2Ｏ
Ａｌ2Ｏ3＋６Ｈ3ＰＯ4＋３Ｈ2Ｏ→２Ａｌ（Ｈ2ＰＯ4）3 ＋６Ｈ2Ｏ
【００２６】
前記の反応は室温下又は加熱下で行うことができる。反応温度は１５０℃まででよく、通常１００〜１２０℃である。反応時間は特に限定されないが、通常３０分程度である。
【００２７】
リン酸とアルミニウム化合物との仕込みのモル比は化学量論比であることが好ましいが、（Ｐ2Ｏ5／アルミニウム化合物）のモル比で表して２．７〜３．１の間で任意に調整することができる。
【００２８】
前記の反応で得られたアルミニウムのリン酸塩は、約２５重量％の水分を含有している重リン酸アルミニウムが主体の粘性液体である。
【００２９】
（２）第二工程
本工程においては、焼成容器にメタリン酸アルミニウム粉末を敷いた状態下に、粘性液体である第一工程の反応生成物を焼成容器に加える。これによって、第一工程の反応生成物が焼成容器の底に直接接触しなくなる。その結果、反応生成物であるメタリン酸アルミニウムへの不純物の混入が少なくなるという利点がある。また、メタリン酸アルミニウムが焼成容器から剥離しやすくなるという利点もある。このように、焼成容器に予め敷かれるメタリン酸アルミニウム粉末は敷粉（セッター）の役割を果たす。メタリン酸アルミニウム粉末の敷き方によって、焼成容器と焼成物との剥離性や焼成物中の不純物濃度に差が出ることから、メタリン酸アルミニウム粉末は、焼成容器の底及び可能であれば壁面に沿って均一に敷くことが好ましい。
【００３０】
焼成容器に敷くメタリン酸アルミニウム粉末と、容器に加える第一工程の反応生成物との割合は特に限定されないが、前者：後者の重量比で４０：６０〜６０：４０であることが、第一工程の反応生成物と焼成容器との接触を防ぐ点から好ましい。
【００３１】
本工程においては、焼成容器として有色金属が混入しない容器であれば特に限られるものではないが、例えば金属アルミニウム、アルミナ、コージェライト、金属の表面をセラミックコートしたようなホウロウガラスからなる容器を使用することが好ましい。特に金属アルミニウム又はアルミナからなる容器を使用することが好ましい。これによって有色金属元素の混入を極力防止することができる。
【００３２】
本工程で行う焼成による反応は次の通りである。
Ａｌ（Ｈ2ＰＯ4）3→Ａｌ（ＰＯ3）3＋３Ｈ2Ｏ
焼成温度は３５０℃以上、特に５００℃以上、とりわけ５５０℃以上であることが好ましい。焼成温度が低すぎると、第一工程の反応生成物である重リン酸アルミニウムの脱水が完了しないことに起因して、遊離リン酸が増える傾向にある。焼成温度の上限に特に制限はなく、焼成容器の融点等に依存する。焼成容器が金属アルミニウムからなる場合、焼成温度の上限は約６５０℃である。焼成容器がアルミナからなる場合、焼成温度の上限はメタリン酸アルミニウムの融点以下である。
【００３３】
焼成時間に特に制限はない。一般に２時間以上であれば十分であり、好ましくは３時間ないし６時間である。焼成終了後に冷却して、焼成物であるメタリン酸アルミニウムの塊が得られる。かかる焼成工程は特に限定されないが、１段焼成又は多段焼成によるバッチ法又はローラハウスキルン等の連続焼成炉による連続焼成でよい。
【００３４】
（３）第三工程
以上の工程によって、不純物の少ない高純度のメタリン酸アルミニウムを得ることができる。この状態のメタリン酸アルミニウムは塊状であるため取り扱い性が良好でない場合がある。そこで、第二工程で得られた焼成物を粉砕する第三工程を行ってもよい。本工程における焼成物の粉砕は、不純物の混入を避けるためにアルミナ等のライニング加工を施した粉砕機を使用することが好ましい。粉砕の程度は、メタリン酸アルミニウムの具体的な用途にもよるが、光学レンズ製造用原料として用いる場合には、１６〜３２メッシュ、特に２０〜２８メッシュ程度の篩を通すことが好ましい。
【００３５】
（４）第四工程
粉砕によって得られたメタ燐酸アルミニウム粉末は、これに過剰のリン酸分が含まれていると表面吸湿し、保存中にダマが発生したり、固結する原因となる。そこで、第三工程で得られた粉末を水洗浄後乾燥して遊離リン酸を除去する第四工程を行ってもよい。このようにして得られたメタリン酸アルミニウムを各種用途に供する。また、得られたメタリン酸アルミニウムの一部は、第二工程における焼成容器に敷くメタリン酸アルミニウム粉末として用いられる。
【００３６】
次に、メタリン酸塩の他の例であるメタリン酸バリウムの好ましい製造方法について説明する。本製造方法に関し特に説明しない点については、先に述べたメタリン酸アルミニウムの製造方法に関する説明が適宜適用される。本製造方法は、バリウム化合物とリン酸とを加熱反応させてそれらの反応生成物を製造する第一工程と、予めメタリン酸バリウム粉末を敷いた焼成容器に、第一工程で得られた反応生成物を加えて焼成する第二工程とを具備する。なお、第一工程で得られた反応生成物は粒状のものであり、粒子の中心部付近に原料として使用するバリウム化合物が未反応の状態で存在しており、粒子の表面には未反応のＨ3ＰＯ4が付着しており、それらの間の部分がＢａ（Ｈ2ＰＯ4）2になっていると推定される。
【００３７】
（１）第一工程
第一工程において用いられるバリウム化合物としては、例えば水酸化バリウムや、炭酸バリウムが好適に用いられる。特に炭酸バリウムを用いることが、高純度品が工業的に容易に入手することができる点から好ましい。一方、リン酸は、特に限定されないが、純度８５％以上の高純度のものが好ましく、特に電子材料用のものが好ましい。両者の混合は室温で行うことができる。
【００３８】
本工程での反応は、バリウム化合物として炭酸バリウム又は水酸化バリウムを用いる場合には、以下の式で示される。
ＢａＣＯ3＋２Ｈ3ＰＯ4→Ｂａ（Ｈ2ＰＯ4）2＋３Ｈ2Ｏ＋ＣＯ2
Ｂａ（ＯＨ）2＋２Ｈ3ＰＯ4＋３Ｈ2Ｏ→Ｂａ（Ｈ2ＰＯ4）2＋２Ｈ2Ｏ
【００３９】
前記の反応は室温下又は加熱下で行うことができる。反応温度は１００℃まででよく、通常７０〜８０℃である。反応時間は特に限定されないが、通常３０分程度である。
【００４０】
リン酸とバリウム化合物との仕込みのモル比は、（Ｐ2Ｏ5／ＢａＯ）で表して０．８５〜１．１の間で任意に調整することができる。
【００４１】
前記の反応で得られた反応生成物は、水分を含有している粉体である。
【００４２】
（２）第二工程
本工程においては、焼成容器にメタリン酸バリウム粉末を敷いた状態下に、第一工程で得られた反応生成物を焼成容器に加えることで、該反応生成物が焼成容器に直接接触しなくなる。その結果、第二工程での反応生成物であるメタリン酸バリウムへの不純物の混入が少なくなるという利点がある。また、メタリン酸バリウムが焼成容器から剥離しやすくなるという利点もある。このように、焼成容器に予め敷かれるメタリン酸バリウム粉末は敷粉（セッター）の役割を果たす。この観点から、メタリン酸バリウム粉末は、焼成容器の底及び可能であれば壁面に沿って均一に敷くことが好ましい。
【００４３】
焼成容器に敷くメタリン酸バリウム粉末と、第一工程で得られた反応生成物との割合は特に限定されないが、前者：後者の重量比で４０：６０〜６０：４０であることが、第一工程で得られた反応生成物と焼成容器との接触を防ぐ点から好ましい。
【００４４】
焼成容器としては、先に説明したメタリン酸アルミニウムの製造方法に用いられるものと同様のものを用いることができる。
【００４５】
本工程で行う焼成による反応は次の通りである。
Ｂａ（Ｈ2ＰＯ4）2→Ｂａ（ＰＯ3）2＋２Ｈ2Ｏ
焼成温度は３５０℃以上、特に５００℃以上、とりわけ５５０℃以上であることが好ましい。焼成温度が低すぎると、第一工程で得られた反応生成物の脱水が完了しないことに起因して、遊離リン酸が増える傾向にある。焼成温度の上限に特に制限はなく、焼成容器の融点等に依存する。焼成容器が金属アルミニウムからなる場合、焼成温度の上限は約６５０℃である。焼成容器がアルミナからなる場合、焼成温度の上限はメタリン酸バリウムの融点以下である。
【００４６】
焼成時間に特に制限はない。一般に２時間以上であれば十分であり、好ましくは３時間ないし６時間である。焼成終了後に冷却して、焼成物であるメタリン酸バリウムの塊が得られる。
【００４７】
第二工程以降は、必要に応じ、先に説明した第三工程及び第四工程を行ってもよい。
【００４８】
次に、メタリン酸塩としてのメタリン酸亜鉛の製造方法について説明する。本製造方法に関し特に説明しない点については、先に述べたメタリン酸アルミニウム又はメタリン酸バリウムの製造方法に関する説明が適宜適用される。第一工程において用いられる亜鉛化合物としては例えば酸化亜鉛を用いることができる。酸化亜鉛とリン酸とを室温にて混合し、混合液を２００℃までに加熱濃縮したものをテフロン（登録商標）の容器に移し、室温まで冷却する。これによってガラス状の固化体からなる重リン酸亜鉛が得られる。本工程での反応は次式で示される。
ＺｎＯ＋２Ｈ3ＰＯ4→Ｚｎ（Ｈ2ＰＯ4）2＋Ｈ2Ｏ
【００４９】
酸化亜鉛は、その粒子が粗いと、リン酸と混合するときに粒子が溶け残ってしまうことがある。従って反応前に、目開き１ｍｍの篩で篩って細かい粒子のみ使用することが好ましい。
【００５０】
酸化亜鉛とリン酸とのモル比（前者：後者）は１：２であることが好ましいが、リン酸が１〜２％程度過剰であってもよい。酸化亜鉛が過剰になると、得られるメタリン酸亜鉛が灰色になってしまい好ましくない。
【００５１】
反応は、酸化亜鉛粉末とリン酸とを混合し、室温から２００℃まで加熱する。反応で精製する水は、加熱によって除去される。加熱を開始し１４０℃付近になると酸化亜鉛がほぼ完全に溶解し、透明な液になる。そして、１８０℃付近で液中の水分の約８０以上が蒸発する。この反応の加熱温度の上限値は好ましくは２００℃、更に好ましくは１８０℃である。反応時間は好ましくは１０分から５時間であり、更に好ましくは３０分から４０分である。反応完了後、反応生成物を冷却するとガラス状の固化体となる。この固化体は、重リン酸亜鉛のアモルファスからなる。冷却の方法に特に制限はない。例えば室温に放置するだけでもよい。冷却を早めたい場合には、冷水に浸して急冷してもよい。
【００５２】
第一工程で得られた重リン酸亜鉛は、第二工程において焼成されてメタリン酸亜鉛が得られる。本工程での反応は次式の通りである。
Ｚｎ（Ｈ2ＰＯ4）2→Ｚｎ（ＰＯ3）2＋２Ｈ2Ｏ
焼成温度及び焼成時間は、先に説明したメタリン酸アルミニウム及びメタリン酸バリウムの場合と同様とすることができる。第二工程以降は、必要に応じ、先に説明した第三工程及び第四工程を行ってもよい。
【００５３】
以上、各種メタリン酸塩の製造方法について説明したが、これら以外のメタリン酸塩の製造方法は第一工程で用いる金属化合物、及び第二工程で焼成容器に敷くメタリン酸塩が異なるだけで、それ以外の操作は前述の方法と同様とすることができる。例えばメタリン酸カルシウムを製造する場合には、第一工程で用いるカルシウム化合物として炭酸カルシウム、水酸化カルシウム、酸化カルシウム等を用い、第二工程で焼成容器に敷くメタリン酸塩としてカルシウム塩を用いればよい。メタリン酸マグネシウムを製造する場合には、第一工程で用いるマグネシウム化合物として炭酸マグネシウム、水酸化マグネシウム、酸化マグネシウム等を用い、第二工程で焼成容器に敷くメタリン酸塩としてマグネシウム塩を用いればよい。メタリン酸ストロンチウムを製造する場合には、第一工程で用いるストロンチウム化合物として水酸化ストロンチウム、酸化ストロンチウム、炭酸ストロンチウム等を用い、第二工程で焼成容器に敷くメタリン酸塩としてストロンチウム塩を用いればよい。
【００５４】
以上説明した製造方法に加え、メタリン酸アルミニウムを製造する場合には次の方法を採用することもできる。本製造方法に関し特に説明しない点については、先に述べた製造方法に関する説明が適宜適用される。本製造方法においては、アルミニウム化合物と無水リン酸とポリリン酸とを混合して得られた混合物を、予めメタリン酸アルミニウム粉末を敷いた焼成容器に入れて焼成する。
【００５５】
アルミニウム化合物としては、先に述べたメタリン酸アルミニウムの製造方法で用いられるものと同様のものを用いることができる。無水リン酸（即ちＰ2Ｏ5）及びポリリン酸（例えば１１６％Ｈ3ＰＯ4）は、工業的に入手できるものでればその種類に特に制限はない。例えば日本化学工業から入手することができる。
【００５６】
一般的なメタリン酸アルミニウムの製造方法に従えば、アルミニウム化合物と無水リン酸とを混合し焼成すればよい。しかしそのような製造方法では、十分な反応が行われないため、得られるメタリン酸アルミニウムは白色でなく、遊離リン酸の含有量や強熱減量が高くなってしまう。そこで本製造方法においては、アルミニウム化合物及び無水リン酸に加えてポリリン酸を添加混合することにより反応系に水分を補充させ、均一な焼成反応を促進させている。ポリリン酸を添加する目的は、原料（アルミニウム化合物及び無水リン酸）の混合の程度を上げるためである。
【００５７】
本製造方法における反応は、アルミニウム化合物として水酸化アルミニウムを用いる場合には以下の式で示される。
Ａｌ（ＯＨ）3＋Ｐ2Ｏ5＋Ｈ3ＰＯ4
→Ａｌ（Ｈ2ＰＯ4）3
→Ａｌ（ＰＯ3）3＋３Ｈ2Ｏ
初めにアルミニウム化合物と無水リン酸とを混合させる。混合は常温で行うことができる。混合時間は、混合量に応じて異なるが５分以上であれば十分である。次いで両者の混合物にポリリン酸を添加混合する。この時も特別な操作は必要ない。混合時間は５分以上であれば十分である。上記の反応式から明らかなように、本反応では、メタリン酸アルミニウムの生成の過程で重リン酸アルミニウムが生成すると考えられる。
【００５８】
無水リン酸及びポリリン酸の合計をＰ2Ｏ5に換算した場合、Ｐ2Ｏ5とアルミニウム化合物とのモル比は、Ｐ2Ｏ5／Ａｌ2Ｏ3＝２．４〜３．２、特に２．７〜３．１、とりわけ３〜３．０５であることが好ましい。
【００５９】
三者の混合によって得られた混合物は、粘性を有する柔らかい餅状のものである。この混合物を、予めメタリン酸アルミニウム粉末を敷いた焼成容器に入れて焼成する。焼成容器に予めメタリン酸アルミニウム粉末を敷いておく理由は、先に述べた製造方法と同様である。また焼成条件も同様である。
【００６０】
かくして得られた焼成物であるメタリン酸アルミニウムは、粉砕され、更に水洗浄後乾燥される。これらの工程の詳細は、先に述べた製造方法と同様である。
【００６１】
このようにして得られた各種メタリン酸塩は、デジタルビデオやデジタルカメラ等の光学レンズ及びデジタルビデオディスクプレーヤーの短波長レーザー用高透過ガラスの製造用原料、増幅用ファイバの製造用原料、二次電池用電解質原料として特に好適に使用される。特に光学レンズ製造用原料として好適に使用される。
【実施例】
【００６２】
以下、実施例により本発明を更に詳細に説明する。しかしながら本発明の範囲は、かかる実施例に制限されるものではない。
【００６３】
〔実施例１−１〕
（１）第一工程
２リットルのビーカーに、リン酸（日本化学工業（株）製、Ｈ3ＰＯ4の濃度８５％、純リン酸）３４５．９ｇを仕込み、更に高純度水酸化アルミニウム７８．０ｇを添加した。Ｐ2Ｏ5、Ａｌ2Ｏ3に換算したモル比（Ｐ2Ｏ5／Ａｌ2Ｏ3）は３．００であった。ビーカーを電熱器で加熱し反応を開始させた。液温は反応熱によって１２０℃前後にまで上昇した。この状態を３０分保持した。反応によって重リン酸アルミニウム反応液が生成した。
【００６４】
（２）第二工程
予めメタリン酸アルミニウム粉末を敷いた金属アルミニウムからなる焼成容器に、第１工程で得られた重リン酸アルミニウム反応液を移した。焼成容器を電気炉に入れて５５０℃まで昇温し、この温度を４時間保持して焼成を行なった。焼成終了後、冷却し、メタリン酸アルミニウムの塊を得た。
【００６５】
（３）第三工程
第二工程で得られたメタリン酸アルミニウムの塊をアルミナ乳鉢で粉砕してメタリン酸アルミニウム粉末を得た。
【００６６】
〔実施例１−２〕
実施例１における第三工程で得られたメタリン酸アルミニウム粉末を純水で洗浄し、乾燥機で乾燥させた。これ以外は実施例１−１と同様とした。
【００６７】
〔実施例１−３〕
２リットルのビーカーに、リン酸（日本化学工業（株）製、Ｈ3ＰＯ4の濃度８５重量％、純リン酸）３４５．９ｇ及び純水２７ｇを仕込み、更にα−アルミナ５１ｇを添加した。Ｐ2Ｏ5、Ａｌ2Ｏ3に換算したモル比（Ｐ2Ｏ5／Ａｌ2Ｏ3）は３．００：１であった。ビーカーを電熱器で加熱し反応を開始させた。液温は反応熱によって１３０℃前後にまで上昇した。この状態を３０分保持した。反応によって重リン酸アルミニウム反応液が生成した。この後は、実施例１−１における第二工程及び第三工程を行いメタリン酸アルミニウムを得た。
【００６８】
〔実施例１−４〕
２リットルのビーカーに、リン酸（日本化学工業（株）製、Ｈ3ＰＯ4の濃度８５重量％、純リン酸）３４９．３ｇを仕込み、更に高純度水酸化アルミニウム７８．０ｇを添加した。Ｐ2Ｏ5、Ａｌ2Ｏ3に換算したモル比（Ｐ2Ｏ5／Ａｌ2Ｏ3）は３．０６：１であった。ビーカーを電熱器で加熱し反応を開始させた。液温は反応熱によって１２０℃前後にまで上昇した。この状態を３０分保持した。反応によって重リン酸アルミニウム反応液が生成した。この後は、実施例１−１における第二工程及び第三工程を行いメタリン酸アルミニウムを得た。
【００６９】
〔実施例１−５〕
２リットルのビーカーに、リン酸（日本化学工業（株）製、Ｈ3ＰＯ4の濃度８５重量％、純リン酸）３０８．２ｇを仕込み、更に高純度水酸化アルミニウム７８．０ｇを添加した。Ｐ2Ｏ5、Ａｌ2Ｏ3に換算したモル比（Ｐ2Ｏ5／Ａｌ2Ｏ3）は２．７０：１であった。ビーカーを電熱器で加熱し反応を開始させた。液温は反応熱によって１２０℃前後にまで上昇した。この状態を３０分保持した。反応によって重リン酸アルミニウム反応液が生成した。この後は、実施例１−１における第二工程及び第三工程を行いメタリン酸アルミニウムを得た。
【００７０】
〔実施例１−６〕
実施例１−１の第二工程において、焼成温度を２５０℃とする以外は実施例１−１と同様の操作を行った。得られたメタリン酸アルミニウムは反応が十分でなかった。
【００７１】
〔比較例１−１〕
実施例１−１の第二工程において、メタリン酸アルミニウム粉末を敷いていない空の金属アルミニウムからなる焼成容器に、第１工程で得られた重リン酸アルミニウム反応液を移し焼成を行った。得られたメタリン酸アルミニウムの塊は、焼成容器に付着し、取り出すことができなかった。次いで、付着物をステンレス製のスプーンで強く掻き出した後、メタリン酸アルミニウムを得た。
【００７２】
〔比較例１−２〕
２リットルのビーカーに、リン酸（日本化学工業（株）製、Ｈ3ＰＯ4の濃度８５重量％、純リン酸）３４５．９ｇを仕込み、更にα−アルミナ５１ｇを添加した。Ｐ2Ｏ5、Ａｌ2Ｏ3に換算したモル比（Ｐ2Ｏ5／Ａｌ2Ｏ3）は３．００：１であった。なお、水は添加しなかった。ビーカーを電熱器で加熱し反応を開始させた。液温は反応熱によって１３０℃前後にまで上昇した。この状態を３０分保持した。反応によって重リン酸アルミニウムが生成した。重リン酸アルミニウムはビーカー内で固結してしまい取り出すことが困難であった。
【００７３】
〔性能評価〕
実施例及び比較例で得られたメタリン酸アルミニウムについて、先に述べた方法で有色金属元素の含有量を測定した。またメタリン酸アルミニウム純度（Ｐ2Ｏ5及びＡｌ2Ｏ3の含有量）を以下の純度測定（１）の方法で測定した。またメタリン酸アルミニウム中の遊離リン酸の含有量及び強熱減量を測定した。更に、メタリン酸アルミニウム中のＰ2Ｏ5／Ａｌ2Ｏ3モル比を測定した。これらの結果を以下の表１に示す。更に、実施例１−１で得られたメタリン酸アルミニウム粉末の結晶構造をＸ線回折装置で測定した。その結果を図１に示す。測定条件は、線源ＣｕＫα線、スキャンスピード４°／ｍｉｎ、走査範囲２θ＝５〜６０°とした。
【００７４】
〔純度測定（１）〕
（１）Ｐ2Ｏ5の含有量
ａ．試料１ｇを２００ｍｌ石英ビーカーに正確にはかりとる。
ｂ．水酸化ナトリウム溶液（２０ｗｔ／ｖｏｌ％）３０ｍｌを加える。
ｃ．時計皿をして電熱器上で加熱溶解する。
ｄ．室温まで冷却し、塩酸１８ｍｌを加え、加熱する。塩酸を加え、結晶が析出した場合は純水を少量加える。
ｅ．室温まで冷却後、２５０ｍｌメスフラスコに移し水を標線まで加え、よく振り混ぜる。
ｆ．２５ｍｌを２５０ｍｌメスフラスコに分取し、水を標線まで加えてよく振り混ぜ供試液とする。
ｇ．供試液２０ｍｌを１００ｍｌメスフラスコに分取すると同時に、五酸化二リン標準液（１ｍｌ＝０．５８ｍｇＰ2Ｏ5）第１液１０ｍｌ、五酸化二リン標準液（１ｍｌ＝０．６６ｍｇＰ2Ｏ5）第２液１０ｍｌをそれぞれ１００ｍｌメスフラスコ２本に分取し、それぞれのサンフ゜ルに純水を加えて約３０ｍｌにする。
ｈ．硝酸（１＋１）を４ｍｌ加え、ホットプレート上(約170℃)で１５分間加熱する。
ｉ．水を加えて液量を約７０ｍｌにし、ウォーターバスで約２０分間冷却する。
ｊ．バナドモリブデン酸アンモニウム発色試薬２０ｍｌを加え、標線まで水を加えてよく振り混ぜ３０分間放置する。
ｋ．分光光度計（４２０ｎｍ、セル２０ｍｍ）を使用し、標準第１液を対照液として、セル補正を行った後、試料液及び標準第２液の透過率を少数点以下１ケタまで読みとる。その透過率から吸光度を求める。
ｌ．次式からＰ2Ｏ5の含有量（％）を小数点以下２桁まで求める。
【００７５】
【数１】
2005325023.tif 000003
【００７６】
（２）Ａｌ2Ｏ3の含有量
ａ．五酸化二リンの含有量測定時に分解、調製した供試液を使用する。
ｂ．供試液から２０ｍｌをそれぞれ１００ｍｌメスフラスコ３本に分取する。
ｃ．１本目のメスフラスコに塩酸(1＋1)３mlを加え、標線まで水を加えて１００ｍｌとする。
ｄ．２本目のメスフラスコに塩酸(1＋1)３mlを加え、Ａｌ標準液（１００ｐｐｍ）５ｍｌを加え、更に水を標線まで加えて１００ｍｌとする。
ｅ．３本目のメスフラスコに塩酸(1＋1)３mlを加え、Ａｌ標準液（１００ｐｐｍ）１０ｍｌを加え、更に水を標線まで加えて１００ｍｌとする。
ｆ．試料液中のＡｌ濃度（ｐｐｍ）を、ＩＣＰ標準添加法（波長３９６．１５２ｎｍ）によって測定する。
ｇ．次式からＡｌ2Ｏ3の含有量（％）を小数点以下２桁まで求める。
【００７７】
【数２】
2005325023.tif 000004
【００７８】
〔遊離リン酸の含有量の測定〕
ａ．試料２ｇを２５０ｍｌメスフラスコに正確にはかり、水を約１５０ｍｌ加える。
ｂ．ホットプレート上で上記メスフラスコを約５分間加熱する。冷却後、上記メスフラスコに水を標線まで加え、よく振り混ぜる。
ｃ．上記メスフラスコ中の液を乾燥ろ紙（Ｎｏ．５Ｃ）を用いて濾過する。
ｄ．濾液１００ｍｌをホールピペットを用い３００ｍｌコニカルビーカーに分取する。
ｅ．メチルオレンジ・インジゴカルミン混合指示薬を上記コニカルビーカーに２〜３滴加え、水酸化ナトリウム標準液（Ｎ／１０）で滴定する。終点は、液の色が紫から鉛灰色に変わった点とする。
ｆ．次式から遊離リン酸の含有量（％）を小数点以下２桁まで求める。
【００７９】
【数３】
2005325023.tif 000005
【００８０】
〔強熱減量〕
ａ．重量既知の磁製るつぼに試料５ｇを入れ、０．１ｍｇまで正確にはかる。
ｂ．５００℃に保った電気炉に上記るつぼを入れ、１時間強熱する。
ｃ．るつぼを電気炉から取出し、デシケーター中で放冷後、試料の重量を０．１ｍｇまで正確にはかる。
ｄ．測定値を用い以下の式から強熱減量（％）を小数点以下２桁まで求める。
【００８１】
【数４】
2005325023.tif 000006
【００８２】
〔Ｐ2Ｏ5／Ａｌ2Ｏ3モル比〕
次式から算出する。
【００８３】
【数５】
2005325023.tif 000007
【００８４】
【表１】
2005325023.tif 000008
【００８５】
〔実施例２−１〕
３Ｌのモルタルミキサーに高純度水酸化アルミニウム６２４ｇと無水リン酸（日本化学工業（株）製）７７４ｇを仕込み５分間混合した。次いでポリリン酸（商品名ポリリン酸１１６Ｔ、日本化学工業（株）製）を１１０５ｇ添加し５分間混合した。Ｐ2Ｏ5、Ａｌ2Ｏ3に換算したモル比（Ｐ2Ｏ5／Ａｌ2Ｏ3）は３．００であった。得られた混合物は餅状混練物となった。予めメタリン酸アルミニウム粉末を敷いた金属アルミニウムからなる焼成容器に、この餅状混練物を移した。餅状混練物が入った焼成容器を電気炉に入れ５５０℃まで昇温後、この温度で４時間保持して焼成を行った。焼成終了後冷却し、メタリン酸アルミニウムの塊を得た。得られたメタ燐酸アルミニウムの塊を粉砕機で粉砕し、メタリン酸アルミニウムの粉末を得た。
【００８６】
〔実施例２−２ないし２−５〕
Ｐ2Ｏ5／Ａｌ2Ｏ3の仕込モル比を２．９（実施例２−２）、２．８（実施例２−３）、２．７（実施例２−４）、２．６（実施例２−５）にそれぞれ変えた以外は、実施例２−１と同様にしてメタリン酸アルミニウムの粉末を得た。
【００８７】
〔実施例２−６〕
実施例２−１において得られたメタリン酸アルミニウム粉末を純水で洗浄し、乾燥機で乾燥させた。これ以外は実施例２−１と同様とした。
【００８８】
〔実施例２−７〕
焼成時間を２時間に短縮する以外は実施例２−１と同様にしてメタリン酸アルミニウムの粉末を得た。
【００８９】
〔実施例２−８〕
無水リン酸の仕込量を４６３ｇとし、且つポリリン酸の仕込量を１４７３ｇとする以外は実施例２−１と同様にしてメタリン酸アルミニウムの粉末を得た。なお、モル比（Ｐ2Ｏ5／Ａｌ2Ｏ3）は実施例２−１と同様に３．００であった。
【００９０】
〔実施例２−９〕
３Ｌのモルタルミキサーに高純度水酸化アルミニウム６２４ｇと無水リン酸（日本化学工業（株）製）７７４ｇを仕込み５分間混合した。次いでポリリン酸（商品名ポリリン酸１１６Ｔ、日本化学工業（株）製）を１１８５ｇ添加し５分間混合した。Ｐ2Ｏ5、Ａｌ2Ｏ3に換算したモル比（Ｐ2Ｏ5／Ａｌ2Ｏ3）は３．１２であった。得られた混合物は餅状混練物となった。予めメタリン酸アルミニウム粉末を敷いた金属アルミニウムからなる焼成容器に、この餅状混練物を移した。餅状混練物が入った焼成容器を電気炉に入れ５５０℃まで昇温後、この温度で２時間保持して焼成を行った。焼成終了後冷却し、メタリン酸アルミニウムの塊を得た。得られたメタ燐酸アルミニウムの塊を粉砕機で粉砕し、メタリン酸アルミニウムの粉末を得た。
【００９１】
〔比較例２−１〕
３Ｌのモルタルミキサーに高純度水酸化アルミニウム６２４ｇと無水リン酸（日本化学工業（株）製）１７０４ｇを仕込み５分間混合した。次いで純水を１７５ｇ添加した。無水リン酸と純水が激しく反応しガスを発生して餅状混練物とならなかった。
【００９２】
〔比較例２−２〕
メタリン酸アルミニウム粉末を敷いていない空の金属アルミニウムからなる焼成容器に、餅状混練物を移し焼成を行った。得られたメタリン酸アルミニウムの塊は、焼成容器に付着し、取り出すことができなかった。
【００９３】
〔性能評価〕
実施例及び比較例で得られたメタリン酸アルミニウムについて、先に述べた方法で有色金属元素の含有量を測定した。またメタリン酸アルミニウム純度（Ｐ2Ｏ5及びＡｌ2Ｏ3の含有量）を以下の純度測定（２）の方法で測定した。更にメタリン酸アルミニウム中のＰ2Ｏ5／Ａｌ2Ｏ3モル比を測定した。更にメタリン酸アルミニウム中の遊離リン酸の含有量及び強熱減量を先に述べた方法で測定した。これらの結果を以下の表２に示す。
【００９４】
〔純度測定（２）〕
メタリン酸アルミニウムの純度の測定はＰ2Ｏ5（ｗｔ％）とＡｌ2Ｏ3（ｗｔ％）を別々に求め、これらの合計をメタリン酸アルミニウムの純度として算出した。求め方は次の通りである。Ｐ2Ｏ5（ｗｔ％）の場合は、バナジン酸アンモニウムとモリブデン酸アンモニウムとの混合による比色法で求めることができ、Ａｌ2Ｏ3（ｗｔ％）はＩＣＰ発光分光法及び重量法との合算で求めることができる。
【００９５】
（１）Ｐ2Ｏ5の含有量
ａ．試料５ｇを５００ｍｌガラスビーカーに正確にはかりとる。
ｂ．水酸化ナトリウム溶液（２０Ｗ／Ｖ％）１５０ｍｌを上記ガラスビーカーに加える。
ｃ．上記ガラスビーカーを電熱器にかけて液を加熱溶解し、沸騰後７分間加熱する。
ｄ．室温まで冷却し、塩酸９０ｍｌを加えて沸騰するまで加熱し、沸騰後その状態を２分間維持する。この操作中に結晶が析出したら水を少量加えて結晶を溶解させる。
ｅ．室温まで冷却後、濾紙（Ｎｏ．２）を用いて上記ガラスビーカー中の液を５００ｍｌメスフラスコに濾過する。液量が約３００ｍｌになるまで上記ガラスビーカー内の洗浄を繰り返し、その後塩酸（１＋１）５ｍｌにて上記ガラスビーカーを共洗いし、更に塩酸（１＋１）３ｍｌで濾過に使用した濾紙も洗浄する。その後純水にて洗浄し移し、上記メスフラスコに純水を標線まで加え、よく振り混ぜる。
ｆ．以上ａ〜ｅの操作をブランクも一緒に実施する。
ｇ．濾液は２５ｍｌを５００ｍｌメスフラスコに分取し、水を標線まで加え、よく振り混ぜ供試液とする。
ｈ．五酸化二リン標準第１液（１ｍｌ＝０．５８ｍｇＰ2Ｏ5）１０ｍｌ及び五酸化二リン標準第２液（１ｍｌ＝０．６６ｍｇＰ2Ｏ5）１０ｍｌをそれぞれ用意する。これらとは別に、供試液１０ｍｌを１００ｍｌメスフラスコに分取し、水を加えて約３０ｍｌにする。
ｈ．硝酸（１＋１）を４ｍｌ上記メスフラスコに加え、ホットプレート上で１５分間加熱する。
ｉ．上記メスフラスコに水を加えて液量を約７０ｍｌにし、ウォーターバスで約２０分間冷却する。
ｊ．発色試薬２０ｍｌを上記メスフラスコに加え、更に水を標線まで加えてよく振り混ぜ３０分間放置する。これを試料液とする。
ｋ．分光光度計（４２０ｎｍ、セル２０ｍｍ）を使用し、標準第１液を対照液として、セル補正を行った後、試料液及び標準第２液の透過率を少数点以下１ケタまで読みとる。その透過率から吸光度を求める。
ｌ．次式から五酸化二リン（Ｐ2Ｏ5）の含有量（％）を小数点以下２桁まで求める。
【００９６】
【数６】
2005325023.tif 000009
【００９７】
（２ａ）Ａｌ2Ｏ3の含有量（ＩＣＰ法）
ａ．五酸化二リンの含有量測定時に分解、調製した供試液を使用する。
ｂ．供試液から５ｍｌをそれぞれ１００ｍｌメスフラスコ２本に分取する。
ｃ．一方のメスフラスコに標線まで水を加えて１００ｍｌとする。これを試料液とする。
ｄ．他方のメスフラスコにＡｌ標準液（１００ｐｐｍ）５ｍｌを加え、更に水を標線まで加えて１００ｍｌとする。
ｅ．試料液中のＡｌ濃度（ｐｐｍ）を、ＩＣＰ標準添加法（波長３９６．１５２ｎｍ）によって測定する。
ｆ．次式からＡｌ2Ｏ3の含有量（％）を小数点以下２桁まで求める。
【００９８】
【数７】
2005325023.tif 000010
【００９９】
（２ｂ）Ａｌ2Ｏ3の含有量（重量法）
ａ．五酸化二リン測定用に分解、調製時濾過に使用した濾紙及びブランクの濾紙を重量既知の磁性坩堝にそれぞれ入れ８００℃、４０分間電気炉で加熱し灰化する。灰化後各々の重量を測定する。
ｂ．次式から酸化アルミニウム（Ａｌ2Ｏ3）の含有量（％）を小数点以下２桁まで求める。
【０１００】
【数８】
2005325023.tif 000011
【０１０１】
〔Ｐ2Ｏ5／Ａｌ2Ｏ3モル比〕
次式から小数点以下２桁まで求める。
【０１０２】
【数９】
2005325023.tif 000012
【０１０３】
【表２】
2005325023.tif 000013
【０１０４】
〔実施例３−１〕
（１）第一工程
２リットルの反応容器にリン酸（日本化学工業（株）製、Ｈ3ＰＯ4の濃度８９重量％、純リン酸）５８８．０ｇを仕込み、更に高純度炭酸バリウム５２６．９ｇを添加した。Ｐ2Ｏ5、ＢａＯに換算したモル比（Ｐ2Ｏ5／ＢａＯ）は１．００であった。容器を電熱器で加熱し反応を開始させた。６０分間反応を行い、粒状の反応生成物が得られた。
【０１０５】
（２）第二工程
予めメタリン酸バリウム粉末を敷いた金属アルミニウムからなる焼成容器に、第１工程で得られた反応生成物を移した。焼成容器を電気炉に入れて５５０℃まで昇温し、この温度を４時間保持して焼成を行なった。焼成終了後、冷却し、メタリン酸バリウムの塊を得た。
【０１０６】
（３）第三工程
第二工程で得られたメタリン酸バリウムの塊をアルミナ乳鉢で粉砕してメタリン酸バリウム粉末を得た。
【０１０７】
〔実施例３−２ないし３−４〕
Ｐ2Ｏ5／ＢａＯの仕込モル比を０．９７（実施例３−２）、０．９５（実施例３−３）、０．９０（実施例３−４）にそれぞれ変えた以外は、実施例３−１と同様にしてメタリン酸バリウムの粉末を得た。
【０１０８】
〔実施例３−５〕
焼成温度を２５０℃とする以外は実施例３−１と同様にしてメタリン酸バリウムの粉末を得た。
【０１０９】
〔比較例３−１〕
実施例３−１の第二工程において、メタリン酸バリウム粉末を敷いていない空の金属アルミニウムからなる焼成容器に、第１工程で得られた反応生成物を移し焼成を行った。得られたメタリン酸アルミニウムの塊は、焼成容器に付着し、取り出すことができなかった。
【０１１０】
〔性能評価〕
実施例及び比較例で得られたメタリン酸バリウムについて、先に述べた方法で有色金属元素の含有量を測定した。またメタリン酸バリウム純度（Ｐ2Ｏ5及びＢａＯの含有量）を以下の純度測定（３）の方法で測定した。更にメタリン酸アルミニウム中のＰ2Ｏ5／ＢａＯモル比を測定した。更にメタリン酸バリウム中の遊離リン酸の含有量及び強熱減量を先に述べた方法で測定した。これらの結果を以下の表３に示す。更に、実施例３−１で得られたメタリン酸バリウム粉末の結晶構造をＸ線回折装置で測定した。その結果を図２に示す。測定条件は、線源ＣｕＫα線、スキャンスピード４°／ｍｉｎ、走査範囲２θ＝５〜６０°とした。
【０１１１】
〔純度測定（３）（Ｐ2Ｏ5及びＢａＯの含有量）〕
（１）Ｐ2Ｏ5の含有量
ａ．試料約１ｇを電子天秤で０．１ｍｇまで正確に測定し、２５０ｍｌメスフラスコに入れる。過塩素酸１０ｍｌを加え、液の色が黄色になるまで加熱分解し、冷却後、純水で定容して良く混合して供試液とする。
ｂ．供試液２ｍｌをホールピペットで１００ｍメスフラスコに分取し、硝酸（１＋１）４ｍｌを加え、純水で液量を７０ｍｌとする。
ｃ．ホットプレート上で約１５分間加熱沸騰させた後、約２０分間水浴上（２０±１℃）で冷却する。
ｄ．冷却後バナドモリブデン酸アンモニウム発色試薬２０ｍｌを加え、純水で定容し、良く混合して３０分間放置する。
ｅ．リン酸標準第１液（Ｐ2Ｏ5として０．３７ｍｇ／ｍｌ）、第２液（Ｐ2Ｏ5として０．４３ｍｇ／ｍｌ）についても、各標準液１０ｍｌをそれぞれ１００ｍメスフラスコに分取し、試料と同様に発色させる。
ｆ．３０分間放置後、分光光度計（測定波長４３０ｎｍ、セル２５ｍｍ）を用いて測定する。なお、リン酸標準第１液でセル補正を行う。
ｇ．次式からＰ2Ｏ5の含有量（％）を小数点以下２桁まで求める。
【０１１２】
【数１０】
2005325023.tif 000014
【０１１３】
（２）ＢａＯの含有量
ａ．試料約１ｇを電子天秤で０．１ｍｇまで正確に測定し、２５０ｍｌメスフラスコに入れる。
ｂ．過塩素酸１０ｍｌを加え、液の色が黄色になるまで加熱分解し、冷却後，純水で定容して良く混合し、供試液とする。
ｃ．供試液１００ｍｌをホールピペットで３００ｍｌビーカーに分取し、純水で液量を１５０ｍｌとする。
ｄ．電熱器上で加熱沸騰させた後、硫酸（１＋１）１０ｍｌを加え、良く攪拌し４時間放置する。
ｅ．放置後、ろ紙（Ｎｏ５Ｃ）でろ過し、温水で充分洗浄する。
ｆ．沈殿をろ紙と共に重量既知の磁性坩堝に入れ、電熱器上でろ紙が燃えないように注意しながら、灰化する。
ｇ．灰化後、磁性坩堝を８００℃に調整した電気炉に入れ、４０分間強熱する。
ｈ．強熱後、磁性坩堝をデシケーターへ移し入れ、室温まで放冷する。
ｉ．放冷後、磁性坩堝の重量を電子天秤で０．１ｍｇまで正確に測定し、残量を求める。
ｊ．次式からＢａＯの含有量（％）を算出する。算出された値は小数点以下３桁目まで求め、小数点以下２桁目に丸め表示する。
ＢａＯの含有量（％）＝硫酸バリウムの重量（残量（ｇ））×0.65697×250
【０１１４】
〔Ｐ2Ｏ5／ＢａＯモル比〕
次式から算出する。
【０１１５】
【数１１】
2005325023.tif 000015
【０１１６】
【表３】
2005325023.tif 000016
【０１１７】
〔実施例４−１〕
（１）第一工程
２リットルのビーカーに、リン酸（日本化学工業（株）製、Ｈ3ＰＯ4の濃度８５％、純リン酸）１８４４．８ｇを仕込み、酸化亜鉛（東邦亜鉛（株）製、銀嶺Ａ）６５１．２ｇを添加した。酸化亜鉛は予め目開き１ｍｍの篩を通したものを使用した。酸化亜鉛とリン酸とのモル比（前者：後者）は１：２であった。酸化亜鉛を添加することにより、液温は反応熱で１２０℃前後まで上昇した。反応容器を１８０℃に加熱して、反応で生成する水分を除去した。次いで反応生成物をテフロン（登録商標）容器に移し、容器中で室温にまで冷却してガラス状の固化体（重リン酸亜鉛）を得た。
【０１１８】
（２）第二工程
予めメタリン酸亜鉛粉末を敷いたアルミナからなる焼成容器に、第１工程で得られた重リン酸亜鉛の固化体を移して充填した。焼成容器を電気炉に入れて室温から６００℃まで５℃／ｍｉｎで昇温し、この温度を３時間保持して焼成を行なった。焼成終了後、冷却し、メタリン酸亜鉛の塊を得た。得られたメタリン酸亜鉛の塊を粉砕機で粉砕し、メタリン酸亜鉛の粉末を得た。
【０１１９】
〔実施例４−２及び４−３〕
実施例４−１の第二工程において用いた焼成容器に代えて、コージェライトからなる焼成容器（実施例４−２）及びアルミニウムからなる焼成容器（実施例４−３）を用いる以外は実施例４−１と同様にして、メタリン酸亜鉛の粉末を得た。
【０１２０】
〔比較例４−１〕
実施例４−１の第二工程における焼成温度を３００℃にした以外は実施例４−１と同様の操作を行った。得られたメタリン酸亜鉛は脱水が完了していないので、不純物及び純度の測定ができなかった。
【０１２１】
〔比較例４−２〕
実施例４−３の第二工程において、メタリン酸亜鉛粉末を敷いていない空の金属アルミニウムからなる焼成容器に、ガラス状の固化体を移し焼成を行った。得られたメタリン酸亜鉛は堅牢な塊になり、焼成容器に張り付き剥離が困難であった。
【０１２２】
〔性能評価〕
実施例及び比較例で得られたメタリン酸亜鉛について、先に述べた方法で有色金属の含有量を測定した。またメタリン酸亜鉛純度（Ｐ2Ｏ5及びＺｎＯの含有量）を以下の純度測定（４）の方法で測定した。更にメタリン酸亜鉛中のＰ2Ｏ5／ＺｎＯモル比を測定した。更にメタリン酸亜鉛中の遊離リン酸の含有量及び強熱減量を先に述べた方法で測定した。これらの結果を以下の表４に示す。更に、実施例４−１で得られたメタリン酸亜鉛粉末の結晶構造をＸ線回折装置で測定した。その結果を図３に示す。測定条件は、線源ＣｕＫα線、スキャンスピード４°／ｍｉｎ、走査範囲２θ＝５〜６０°とした。
【０１２３】
〔純度測定（４）〕
メタリン酸亜鉛の純度の測定は、Ｐ2Ｏ5及びＺｎＯの含有量を別々に求め、これらの合計をメタリン酸亜鉛の純度として算出した。求め方は次の通りである。得られたメタリン酸亜鉛粉末をテフロン（登録商標）容器に１０．０ｇはかり取り、２０％ＮａＯＨ溶液を１００ｍｌ加えた後、３０分間電熱器付きマグネチックスターラーで加熱撹拌して完全に溶解させる。この溶液を室温まで冷却後、濃塩酸６０ｍｌを少量ずつ添加し、沸騰後３０分前記のスターラーで加熱撹拌する。これを再び室温まで冷却後、２５０ｍｌメスフラスコに移して標線まで脱イオン水を加える。この溶液（以下、Ａと記す）を使って各々の純度を求める。ＺｎＯ及びＰ2Ｏ5の含有量は次の方法で測定する。
【０１２４】
（１）ＺｎＯの含有量
ａ．溶液Ａを５mlコニカルビーカーに採取し、Ｍ／２０のＥＤＴＡ標準液を２５ｍｌ加える。
ｂ．２Ｍ酢酸ナトリウム緩衝液２０ｍｌを加えた後、脱イオン水を加えて１５０ｍｌにし、アンモニア水を用いてｐＨを約５．８にする。
ｃ．キシレノールオレンジ指示薬５滴を滴下する。この液を供試液とする。
ｄ．Ｍ／２０の亜鉛標準液で滴定し、薄紅色が消えにくくなり３０秒保つところを終点とする。
ｅ．空試験を、ａ〜ｄの操作において、ａで溶液Ａを加えない以外、同様の操作を行なう。そして次式から酸化亜鉛の含有量を求める。
【０１２５】
【数１２】
2005325023.tif 000017
【０１２６】
（２）Ｐ2Ｏ5の含有量
ａ．溶液Ａを１０ｍｌ採取し、５００ｍｌメスフラスコの標線まで純水を加えて定容とする。
ｂ．ａで調製した液１０ｍｌを１００ｍｌメスフラスコに取り、純水を加えて約３０ｍｌにする。
ｃ．硝酸４ｍｌを加え、ヒーター上で加熱沸騰させた後、５分間加熱する。
ｄ．水冷した後、純水を加え約７０ｍｌにする。
ｅ．ｄの溶液を撹拌しながら、バナドモリブデン酸アンモニウム２０ｍｌを加える。
ｆ．標線まで純水を加えて定容とし、３０分間静置する。これを供試液とする。
ｇ．供試液を次の方法で吸光測定する。測定条件はλ＝４３０ｎｍ、セル＝２０ｍｍガラスセル、測定時間＝６０ｓｅｃとする。五酸化二リン標準第１液を対照液としてセル補正を行なった後、供試液及び五酸化二リン標準第２液の吸光度を求め、次式からＰ2Ｏ5の含有量を求める。
【０１２７】
【数１３】
2005325023.tif 000018
【０１２８】
五酸化二リン標準液は以下の方法で調製する。０．４５８ｍｇ／ｍｌ五酸化二リン溶液１００ｍｌメスフラスコにそれぞれ１０、１１ｍｌ取り、純水５０ｍｌを加える。撹拌しながら発色液２０ｍｌを添加し、標線まで純粋で定容し３０分間静置する。得られた溶液をそれぞれ五酸化二リン標準第１液（０．０４５８ｍｇ／ｍｌの五酸化二リンを含有）、五酸化二リン標準第２液（０．０５０４ｍｇ／ｍｌの五酸化二リンを含有）とする。
【０１２９】
〔Ｐ2Ｏ5／ＺｎＯモル比〕
次式から算出する。
【０１３０】
【数１４】
2005325023.tif 000019
【０１３１】
【表４】
2005325023.tif 000020
【０１３２】
〔実施例５−１〕
（１）第一工程
５００ミリリットルのビーカーに、リン酸（日本化学工業（株）製、Ｈ3ＰＯ4の濃度８５％、純リン酸）２３０．７ｇを仕込み、水冷しながら水酸化カルシウムスラリー１７４．１ｇを５ｍｌ／ｍｉｎの速度で添加した。水酸化カルシウムスラリーは、水酸化カルシウム（宇部マテリアル（株）製、ＣＱＨ）７４．１ｇを、１００ｇの脱イオン水に分散させた物を使用した。水酸化カルシウムとリン酸とのモル比（前者：後者）は１：２であった。水酸化カルシウムスラリーを全量添加後、反応容器を１４０℃に加熱して、３０分間反応を行ない、白色粘張な餅状物質を得た。
【０１３３】
（２）第二工程
予めメタリン酸カルシウム粉末を敷いたアルミナからなる焼成容器に、第１工程で得られた餅状物質を移して充填した。焼成容器を電気炉に入れて室温から５５０℃まで５℃／ｍｉｎで昇温し、この温度を３時間保持して焼成を行なった。焼成終了後、冷却し、メタリン酸カルシウムの塊を得た。得られたメタリン酸カルシウムの塊を磁製乳鉢で粉砕し、脱イオン水でろ液が中性になるまで洗浄-ろ過を繰り返した。得られた沈殿を１２０℃に設定した乾燥機で乾燥し、メタリン酸カルシウムの粉末を得た。
【０１３４】
〔性能評価〕
実施例で得られたメタリン酸カルシウムについて、先に述べた方法で有色金属の含有量を測定した。またメタリン酸カルシウムの純度（Ｐ2Ｏ5及びＣａＯの含有量）を以下の純度測定（５）の方法で測定した。更にメタリン酸カルシウム中のＰ2Ｏ5／ＣａＯモル比を測定した。更にメタリン酸カルシウム中の遊離リン酸の含有量及び強熱減量を先に述べた方法で測定した。これらの結果を以下の表５に示す。更に、実施例５−１で得られたメタリン酸カルシウム粉末の結晶構造をＸ線回折装置で測定した。その結果を図４に示す。測定条件は、線源ＣｕＫα線、スキャンスピード４°／ｍｉｎ、走査範囲２θ＝５〜６０°とした。
【０１３５】
〔純度測定（５）〕
メタリン酸カルシウムの純度の測定は、Ｐ2Ｏ5及びＣａＯの含有量を別々に求め、これらの合計をメタリン酸カルシウムの純度として算出した。求め方は次の通りである。得られたメタリン酸カルシウム粉末をテフロン（登録商標）容器に１．０ｇはかり取り、２０％ＮａＯＨ溶液を１０ｍｌ加えた後、マイクロウェーブ分解装置（ＭＩＬＥＳＴＯＮＥ社製  ＭＬＳ１２００ ＭＥＧＡ）にて分解を行ない、さらに濃塩酸１０ｍｌを加え再度マイクロウェーブ分解装置にて処理を行なった。得られた溶液を１００ｍｌのメスフラスコに移し標線まで脱イオン水を加えた。この溶液（以下、Ａと記す）を使って各々の純度を求める。ＣａＯ及びＰ2Ｏ5の含有量は次の方法で測定する。
【０１３６】
（１）ＣａＯの含有量
ａ．溶液Ａを１０ｍｌコニカルビーカーに採取し、Ｍ／２０のＥＤＴＡ標準液を２０ｍｌ加える。
ｂ．１Ｍ塩化アンモニウム緩衝液２ｍｌを加えた後、脱イオン水を加えて１５０ｍｌにし、アンモニア水を用いてｐＨを約１０にする。
ｃ．エリオクロムブラックＴ指示薬２滴を滴下する。この液を供試液とする。
ｄ．Ｍ／２０のカルシウム標準液で滴定し、青色〜赤色に変色するところを終点とする。
ｅ．空試験を、ａ〜ｄの操作において、ａで溶液Ａを加えない以外、同様の操作を行なう。そして次式から酸化カルシウムの含有量を求める。
【０１３７】
【数１５】
2005325023.tif 000021
【０１３８】
（２）Ｐ2Ｏ5の含有量
ａ．溶液Ａを１００ｍｌメスフラスコに１０ｍｌ採取し、純水を加えて定容とする。
ｂ．ａで調製した液１０ｍｌを１００ｍｌメスフラスコに取り、純水を加えて約３０ｍｌにする。
ｃ．硝酸４ｍｌを加え、ヒーター上で加熱沸騰させた後、５分間加熱する。
ｄ．水冷した後、フェノールフタレインを１滴加え、アンモニア水と希硝酸を用いて弱酸性に調整後、純水を加え約７０ｍｌにする。
ｅ．ｄの溶液を撹拌しながら、バナドモリブデン酸アンモニウム２０ｍｌを加える。
ｆ．標線まで純水を加えて定容とし、３０分間静置する。この液を供試液とする。
ｇ．供試液を次の方法で吸光測定する。測定条件はλ＝４３０ｎｍ、セル＝２０ｍｍガラスセル、測定時間＝６０ｓｅｃとする。五酸化二リン標準第１液を対照液としてセル補正を行なった後、供試液及び五酸化二リン標準第２液の吸光度を求め、次式から五酸化二リンの含有量を求める。
【０１３９】
【数１６】
2005325023.tif 000022
【０１４０】
五酸化二リン標準液は以下の方法で調製する。０．４５８ｍｇ／ｍｌ五酸化二リン溶液１００ｍｌメスフラスコにそれぞれ１５、１６ｍｌ取り、純水５０ｍｌを加える。撹拌しながら発色液２０ｍｌを添加し、標線まで純粋で定容し３０分間静置する。得られた溶液をそれぞれ五酸化二リン標準第１液（０．０６８７ｍｇ／ｍｌの五酸化二リンを含有）、五酸化二リン標準第２液（０．０７３３ｍｇ／ｍｌの五酸化二リンを含有）とする。
【０１４１】
〔Ｐ2Ｏ5／ＣａＯモル比〕
次式から算出する。
【０１４２】
【数１７】
2005325023.tif 000023
【０１４３】
【表５】
2005325023.tif 000024
【０１４４】
〔実施例６−１〕
（１）第一工程
５００ミリリットルのビーカーに、リン酸（日本化学工業（株）製、Ｈ3ＰＯ4の濃度８５％、純リン酸）２３０．７ｇを仕込み、水冷しながら水酸化マグネシウムスラリー140.3ｇを５ｍｌ／ｍｉｎの速度で添加した。水酸化マグネシウムスラリーは、酸化マグネシウム４０．３ｇを、１００ｇの脱イオン水に分散させた物を使用した。水酸化マグネシウムとリン酸とのモル比（前者：後者）は１：２であった。水酸化マグネシウムスラリーを全量添加後、反応容器を１４０℃に加熱して、３０分間反応を行ない、透明粘張な糊状物質を得た。
【０１４５】
（２）第二工程
予めメタリン酸マグネシウム粉末を敷いたアルミナからなる焼成容器に、第１工程で得られた糊状物質を移して充填した。焼成容器を電気炉に入れて室温から５５０℃まで５℃／ｍｉｎで昇温し、この温度を３時間保持して焼成を行なった。焼成終了後、冷却し、メタリン酸マグネシウムの塊を得た。得られたメタリン酸マグネシウムの塊を磁製乳鉢で粉砕し、メタリン酸マグネシウムの粉末を得た。
【０１４６】
〔性能評価〕
実施例で得られたメタリン酸マグネシウムについて、先に述べた方法で有色金属の含有量を測定した。またメタリン酸マグネシウム純度（Ｐ2Ｏ5及びＭｇＯの含有量）を以下の純度測定（６）の方法で行った。更にメタリン酸マグネシウム中のＰ2Ｏ5／ＭｇＯモル比を測定した。更にメタリン酸マグネシウム中の遊離リン酸の含有量及び強熱減量を先に述べた方法で測定した。これらの結果を以下の表６に示す。更に、実施例６−１で得られたメタリン酸マグネシウム粉末の結晶構造をＸ線回折装置で測定した。その結果を図５に示す。測定条件は、線源ＣｕＫα線、スキャンスピード４°／ｍｉｎ、走査範囲２θ＝５〜６０°とした。
【０１４７】
〔純度測定（６）〕
メタリン酸マグネシウムの純度の測定は、Ｐ2Ｏ5及びＭｇＯの含有量を別々に求め、これらの合計をメタリン酸マグネシウムの純度として算出した。求め方は次の通りである。得られたメタリン酸マグネシウム粉末をテフロン（登録商標）容器に１．０ｇはかり取り、２０%ＮａＯＨ溶液を１０ｍｌ加えた後、マイクロウェーブ分解装置（ＭＩＬＥＳＴＯＮＥ社製  ＭＬＳ１２００ＭＥＧＡ）にて分解を行ない、さらに濃塩酸１０ｍｌを加え再度マイクロウェーブ分解装置にて処理を行なった。得られた溶液を１００ｍｌのメスフラスコに移し標線まで脱イオン水を加えた。この溶液（以下、Ａと記す）を使って各々の純度を求める。ＭｇＯ及びＰ2Ｏ5の含有量は次の方法で測定する。
【０１４８】
（１）ＭｇＯの含有量
ａ．溶液Ａを１０ｍｌコニカルビーカーに採取し、Ｍ／２０のＥＤＴＡ標準液を２０ｍｌ加える。
ｂ．１Ｍ塩化アンモニウム緩衝液２ｍｌを加えた後、脱イオン水を加えて１５０ｍｌにし、アンモニア水を用いてｐＨを約１０にする。
ｃ．エリオクロムブラックＴ指示薬２滴を滴下する。この液を供試液とする。
ｄ．Ｍ／２０のマグネシウム標準液で滴定し、青色〜赤色に変色するところを終点とする。
ｅ．空試験を、ａ〜ｄの操作において、ａで溶液Ａを加えない以外、同様の操作を行なう。そして次式から酸化マグネシウムの含有量を求める。
【０１４９】
【数１８】
2005325023.tif 000025
【０１５０】
（２）Ｐ2Ｏ5の含有量
ａ．溶液Ａを１００ｍｌメスフラスコに１０ｍｌ採取し、純水を加えて定容とする。
ｂ．ａで調製した液１０ｍｌを１００ｍｌメスフラスコに取り、純水を加えて約３０ｍｌにする。
ｃ．硝酸４ｍｌを加え、ヒーター上で加熱沸騰させた後、５分間加熱する。
ｄ．水冷した後、フェノールフタレインを１滴加え、アンモニア水と希硝酸を用いて弱酸性に調整後、純水を加え約７０ｍｌにする。
ｅ．ｄの溶液を撹拌しながら、バナドモリブデン酸アンモニウム２０ｍｌを加える。
ｆ．標線まで純水を加えて定容とし、３０分間静置する。この液を供試液とする。
ｇ．供試液を次の方法で吸光測定する。測定条件はλ＝４３０ｎｍ、セル＝２０ｍｍガラスセル、測定時間＝６０ｓｅｃとする。五酸化二リン標準第１液を対照液としてセル補正を行なった後、供試液及び五酸化二リン標準第２液の吸光度を求め、次式から五酸化二リンの含有量を求める。
【０１５１】
【数１９】
2005325023.tif 000026
【０１５２】
五酸化二リン標準液は以下の方法で調製する。０．４５８ｍｇ／ｍｌ五酸化二リン溶液１００ｍｌメスフラスコにそれぞれ１６、１７ｍｌ取り、純水５０ｍｌを加える。撹拌しながら発色液２０ｍｌを添加し、標線まで純粋で定容し３０分間静置する。得られた溶液をそれぞれ五酸化二リン標準第１液（０．０７３３ｍｇ／ｍｌの五酸化二リンを含有）、五酸化二リン標準第２液（０．０７７９ｍｇ／ｍｌの五酸化二リンを含有）とする。
【０１５３】
〔Ｐ2Ｏ5／ＭｇＯモル比〕
次式から算出する。
【０１５４】
【数２０】
2005325023.tif 000027
【０１５５】
【表６】
2005325023.tif 000028
【図面の簡単な説明】
【０１５６】
【図１】図１は実施例で得られたメタリン酸アルミニウムのＸＲＤチャートである。
【図２】図２は実施例で得られたメタリン酸バリウムのＸＲＤチャートである。
【図３】図３は実施例で得られたメタリン酸亜鉛のＸＲＤチャートである。
【図４】図４は実施例で得られたメタリン酸カルシウムのＸＲＤチャートである。
【図５】図５は実施例で得られたメタリン酸マグネシウムのＸＲＤチャートである。
【図１】
2005325023.tif 000029
【図２】
2005325023.tif 000030
【図３】
2005325023.tif 000031
【図４】
2005325023.tif 000032
【図５】
2005325023.tif 000033